КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к промышленности строительных материалов, в частности к составам керамических масс, которые могут быть использованы для изготовления облицовочной плитки.
Известна керамическая масса, содержащая, мас.%: глину 15,0-35,0; мел 5,0-18,0; плиточный бой 2,0-5,0; компонент из группы перлит, нефелиновый концентрат 15,0-20,0; трепел 40,0-45,0 [1].
Задача изобретения состоит в повышении прочности изделий, полученных из керамической массы.
Технический результат достигается тем, что керамическая масса для изготовления облицовочной плитки, включающая глину, мел, плиточный бой, вспученный молотый перлит, трепел, дополнительно содержит кремнегель и карбоксиметилцеллюлозу при следующем соотношении компонентов, мас.%: глина 83,2-85,4; мел 0,1-0,15; плиточный бой 0,1-1,0; вспученный молотый перлит 6,0-8,0; трепел 6,0-8,0; кремнегель 1,0-1,5; карбоксиметилцеллюлоза 0,1-0,15.
В таблице приведены составы керамической массы для изготовления облицовочной плитки.
Таблица
Компоненты
Состав, мас.%
1
2
3
Глина
83,8
85,4
83,2
Мел
0,1
0,125
0,15
Плиточный бой
1,0
0,1
0,5
Вспученный молотый перлит
8,0
6,0
6,5
Трепел
6,0
7,0
8,0
Кремнегель
1,0
1,25
1,5
Карбоксиметилцеллюлоза
0,1
0,125
0,15
Предел прочности при сжатии, МПа
45-50
45-50
45-50
В составе керамической массы могут быть рекомендованы к использованию глины Веселовского, Дружковского, Латненского и других месторождений, перлиты Мухор-Талиского, Береговского месторождений, трепел алевролитовый Ново-Семеновского, Семеновского месторождений.
В составе керамической массы в качестве плиточного боя может быть использован бой бракованной облицовочной плитки после обжига; любой кремнегель.
2
Компоненты дозируют в требуемых количествах и размалывают до получения порошков с удельной поверхностью 2500-4000 см/г, смешивают и готовят керамическую массу с влажностью 6-8%. Из керамической массы прессуют облицовочную плитку, на ее поверхность наносят (напыляют) слой цветной глазури и при температуре 1100-1150°С проводят обжиг.
Источники информации
1. SU 937416, С04В 33/00, 1982.